(57)【要約】【課題】板厚製品の生産性を向上することが可能な厚板圧延方法を提供する。【解決手段】圧延素材Ｓの素材長さが要求される厚板製品の製品長さに余裕長さを加えた値と同等以上で且つ圧延素材Ｓの素材厚さと素材幅との積値を要求される厚板製品の製品厚さで除した値が製品幅に余裕幅を加えた値と同等以上である場合に、その圧延素材Ｓに対して幅出し圧延のみを行って厚板製品を取得可能と検出する。そして、検出した圧延素材Ｓに対しては幅出し圧延のみを圧延工程として行う。そのため、幅出し圧延のみを行う厚板素材Ｓは、幅出し圧延の圧延厚さのみを見込んだ板厚の厚板素材Ｓでよく、造塊鋳造法による厚板素材Ｓを減らし、連続鋳造法による厚板素材Ｓを増やすことができ、歩留の向上とコストの低廉化が可能となる。【選択図】図３
2015093280.tif 000002
【特許請求の範囲】
【請求項１】
圧延素材に対して幅出し圧延のみを行って厚板製品を取得するために演算機能を有する計算機によって実行する厚板圧延方法であって、
圧延素材の素材長さが要求される厚板製品の製品長さに余裕長さを加えた値と同等以上で且つ圧延素材の素材厚さと素材幅との積値を要求される厚板製品の製品厚さで除した値が製品幅に余裕幅を加えた値と同等以上である場合に、その圧延素材に対して幅出し圧延のみを行って厚板製品を取得可能と検出し、
検出した圧延素材に対しては幅出し圧延のみを圧延工程として行う
ことを特徴とする厚板圧延方法。
【請求項２】
前記検出では、更に、圧延素材に対して幅出し圧延を行って前記製品厚さとした後の圧延素材の対角長さを算出し、算出された対角長さが転回テーブルにおけるガイドの最大開度より小さい場合に、その圧延素材に対して幅出し圧延のみを行って圧延製品を取得可能と検出する
ことを特徴とする請求項１に記載の厚板圧延方法。
【発明の詳細な説明】
【技術分野】
【０００１】
本発明は、例えば板厚が６ｍｍ以上の厚板（厚鋼板）を圧延する厚板圧延方法に関し、圧延素材を転回するための転回テーブルを圧延機の入側や出側に備えた一般的な厚板圧延工程に好適なものである。
【背景技術】
【０００２】
製鉄所における厚板圧延工程では、多種の厚板圧延が行われる。厚板圧延工程の圧延機は、圧延ロールを正逆回転できるのが特徴で、圧延機の入側と出側には一般的に圧延素材（スラブともいう）を転回するための転回テーブルが設けられている。このような転回テーブルを圧延機の入側と出側に備えた厚板圧延工程の厚板圧延方法としては、例えば下記特許文献１に記載されるものがある。この厚板圧延方法は、圧延素材の先行材の転回中に圧延素材の後行材の圧延を行い、或いは先行材の圧延中に後行材の転回を行うことで圧延所要時間を短縮しようとするものである。
【先行技術文献】
【特許文献】
【０００３】
【特許文献１】特開平１１−１８８４０６号公報
【発明の概要】
【発明が解決しようとする課題】
【０００４】
厚板圧延工程は、一般的に成形圧延、幅出し圧延、厚み出し圧延の順に行う。成形圧延を行わない場合もある。従って、要求される厚板製品の板厚が大きい場合、少なくとも幅出し圧延及び厚み出し圧延の圧延厚さを見込んだ分だけ板厚の大きな圧延素材が必要となる。一般に連続鋳造法で製造可能な圧延素材の厚さには限界があるので、それよりも大きな厚さの圧延素材は、例えば造塊鋳造法で鋳造しなければならないが、周知のように造塊鋳造法は連続鋳造法に比べて歩留がよくなく、コストも高い。従って、従来の厚板圧延方法には、厚板製品の生産性に改善の余地がある。
本発明は、上記のような問題点に着目してなされたものであり、厚板製品の生産性を向上することが可能な厚板圧延方法を提供することを目的とするものである。
【課題を解決するための手段】
【０００５】
上記課題を解決するために、本発明の厚板圧延方法は、圧延素材に対して幅出し圧延のみを行って厚板製品を取得するために演算機能を有する計算機によって実行する厚板圧延方法であって、圧延素材の素材長さが要求される厚板製品の製品長さに余裕長さを加えた値と同等以上で且つ圧延素材の素材厚さと素材幅との積値を要求される厚板製品の製品厚さで除した値が製品幅に余裕幅を加えた値と同等以上である場合に、その圧延素材に対して幅出し圧延のみを行って厚板製品を取得可能と検出することを特徴とするものである。
【０００６】
また、前記検出では、更に、圧延素材に対して幅出し圧延を行って前記製品厚さとした後の圧延素材の対角長さを算出し、算出された対角長さが転回テーブルにおけるガイドの最大開度より小さい場合に、その圧延素材に対して幅出し圧延のみを行って圧延製品を取得可能と検出し、検出した圧延素材に対しては幅出し圧延のみを圧延工程として行うことを特徴とするものである。
【発明の効果】
【０００７】
而して、本発明の厚板圧延方法によれば、圧延素材に対して幅出し圧延のみを行って厚板製品を取得するために演算機能を有する計算機によって実行する。この厚板圧延方法では、圧延素材の素材長さが要求される厚板製品の製品長さに余裕長さを加えた値と同等以上で且つ圧延素材の素材厚さと素材幅との積値を要求される厚板製品の製品厚さで除した値が製品幅に余裕幅を加えた値と同等以上である場合に、その圧延素材に対して幅出し圧延のみを行って厚板製品を取得可能と検出する。そして、検出した圧延素材に対しては幅出し圧延のみを圧延工程として行う。そのため、幅出し圧延のみを行う厚板素材は、幅出し圧延の圧延厚さのみを見込んだ板厚の厚板素材でよく、造塊鋳造法による厚板素材を減らし、連続鋳造法による厚板素材を増やすことができるから、その分だけ、歩留が向上し、コストも低廉化することから、生産性が向上する。
【０００８】
また、圧延完了後の圧延素材の対角長さが転回テーブルにおけるガイドの最大開度より小さい場合に、その圧延素材に対して幅出し圧延のみを行って圧延製品を取得可能と検出する。そのため、転回テーブルで転回される圧延素材がガイドに干渉することがなく、検出された圧延素材に対して幅出し圧延のみを圧延工程として行うことにより、確実に圧延製品を取得することができる。
【図面の簡単な説明】
【０００９】
【図１】本発明の厚板圧延方法が適用された厚板圧延工程の概略構成図である。
【図２】図１の転回テーブルの平面図である。
【図３】図１のプロセスコンピュータで行われる幅出し圧延のみを行う圧延素材検出のための演算処理を示すフローチャートである。
【図４】図１のプロセスコンピュータで行われる幅出し圧延のみを行う圧延工程の演算処理を示すフローチャートである。
【図５】図３及び図４の演算処理の作用の説明図である。
【図６】一般的な厚板圧延工程の説明図である。
【発明を実施するための形態】
【００１０】
次に、本発明の厚板圧延方法の一実施形態について図面を参照しながら説明する。図１は、本実施形態の厚板圧延方法が適用された厚板圧延工程（粗圧延工程）の概略構成図である。図の左方が工程の入側、図の右方が工程の出側であり、図の左方にも例えば加熱炉３などが存在し、図の右方にもホットレベラー５による矯正工程などが存在する。図中の符号１は圧延機であり、厚板圧延工程の圧延機１であることから、圧延機１の圧延ロール２は正逆回転可能である。つまり、圧延素材Ｓを圧延機１に往復させて圧延を繰り返す。圧延機１の入側と出側には転回テーブル４が配置されている。図２は、転回テーブル４の平面図である。この転回テーブル４は、例えば軸方向の半分だけ半径の大きいローラ６が通板方向に交互に逆向きに配置されている。従って、例えば図の右半分の半径が大きいローラ６を図の上向きに圧延素材を搬送するように、図の左半分の半径が大きいローラ６を図の下向きに圧延素材を搬送するように回転すれば、転回テーブル４上の圧延素材Ｓは図の反時計回り方向に転回する。なお、図中の符号７は、圧延素材Ｓを幅方向、つまり通板方向と交差する方向に案内するガイドであり、転回前後の圧延素材Ｓの幅に応じて開度（間隔）が調整され、図に示すように圧延素材Ｓの転回中は、転回の妨げとならないように開度が調整される。
【００１１】
この厚板圧延工程は、演算機能を有するプロセスコンピュータ（計算機）８によって制御されている。プロセスコンピュータ５は、例えば加熱炉３による加熱状態、圧延機１の圧延状態、転回テーブル４による搬送・転回状態、ホットレベラー５による矯正状態などを制御する。図６は、一般的な厚板圧延工程の説明図であり、図の左側を入側、つまり通板方向上流側、図の右側を出側、つまり通板方向下流側として表している（実際の圧延は圧延素材Ｓを圧延機１に往復させて行う）。また、図中の白抜きの両方向矢印は圧延素材Ｓの長さ方向を示す。この一般的な厚板圧延工程では、図６ａに示すように、例えば圧延素材Ｓの長さ方向を通板方向に一致させて成形圧延を行う。次に、図６ｂに示すように、成形圧延の完了した圧延素材Ｓを転回テーブル４で水平方向に９０°転回し、圧延素材Ｓの幅方向を通板方向に一致させた状態で幅出し圧延を行う。つまり、この幅出し圧延によって圧延素材Ｓの素材幅を厚板製品の製品幅に余裕幅を加えた値とする。次に、図６ｃに示すように、幅出し圧延の完了した圧延素材Ｓを転回テーブル４で水平方向に９０°転回し、圧延素材Ｓの長さ方向を通板方向に一致させた状態で厚み出し圧延を行う。つまり、この厚み出し圧延によって圧延素材Ｓの板厚を厚板製品の板厚にすると共に、圧延素材Ｓの素材長さを圧延製品の製品長さに余裕長さを加えた値とする。余裕幅、余裕長さは、共に圧延工程で生じるバラツキや試験片の長さによる。なお、周知のように、回転する圧延ロールで行う圧延は、通板方向と交差する方向には殆ど延びが生じない。
【００１２】
本実施形態の厚板圧延では、前述した一般的な厚板圧延方法に加えて、前述した幅出し圧延のみによる厚板圧延方法を行う。この厚板圧延方法について、図１のプロセスコンピュータ８で行われる図３のフローチャートを用いて説明する。この演算処理は、要求される厚板製品の情報、例えば製品の諸元が入力され、それらの製品を取得するための厚板素材Ｓが厚板圧延工程に装入される前に行われる。この演算処理では、まずステップＳ１で、圧延素材Ｓの素材長さが要求される特定の厚板製品の製品長さに余裕長さを加えた値と同等以上である圧延素材Ｓが存在するか否かを判定し、該当する圧延素材Ｓが存在する場合にはステップＳ２に移行し、そうでない場合には復帰する。
【００１３】
前記ステップＳ２では、前記ステップＳ１で存在した圧延素材Ｓと特定した要求される厚板製品との間で、当該圧延素材Ｓの素材厚さと素材幅との積値を当該圧延製品の製品厚さで除した値が製品幅に余裕幅を加えた値と同等以上であるか否かを判定し、同等以上である場合にはステップＳ３に移行し、そうでない場合には復帰する。
前記ステップＳ３では、前記ステップＳ２で判定した圧延素材Ｓに対し、圧延完了後の圧延素材Ｓの対角長さを求め、その対角長さが転回テーブル４におけるガイド７の最大開度より小さいか否かを判定し、圧延素材Ｓの対角長さがガイド７の最大開度より小さい場合にはステップＳ４に移行し、そうでない場合には復帰する。対角長さは、（（素材長さ）2＋（素材長さ×素材幅／製品厚さ）2）1/2で算出する。
前記ステップＳ４では、ステップＳ３で判定した圧延素材Ｓに対し、幅出し圧延のみによって要求される（特定の）圧延製品になるとして、幅出し圧延のみを行う特定のフラグを付与してから復帰する。
【００１４】
次に、幅出し圧延のみによる厚板圧延方法で圧延機１の圧延状態を制御するために図１のプロセスコンピュータ８で行われる演算処理について図４のフローチャートを用いて説明する。この演算処理では、まずステップＳ１１で、圧延機１に装入された圧延素材Ｓに対し、幅出し圧延のみを行う特定のフラグが付与されているか否かを判定し、幅出し圧延のみを行う特定のフラグが付与されている場合にはステップＳ１２に移行し、そうでない場合には復帰する。
【００１５】
前記ステップＳ１２では、装入された圧延素材Ｓに対し、幅出し圧延のみを行って厚板圧延とする指示を出力してから復帰する。
これらの演算処理によれば、圧延素材Ｓの素材長さが要求される特定の厚板製品の製品長さに余裕長さを加えた値と同等以上である圧延素材Ｓが存在するか否かを判定し、該当する圧延素材Ｓが存在する場合には、その圧延素材Ｓと特定した要求される厚板製品との間で、当該圧延素材Ｓの素材厚さと素材幅との積値を当該圧延製品の製品厚さで除した値が製品幅に余裕幅を加えた値と同等以上であるか否かを判定し、同等以上である場合には、圧延完了後の圧延素材Ｓの対角長さが転回テーブル４におけるガイド７の最大開度より小さいか否かを判定し、圧延素材Ｓの対角長さがガイド７の最大開度より小さい場合には、その圧延素材Ｓに対し、幅出し圧延のみを行う特定のフラグを付与する。
【００１６】
そして、この幅出し圧延のみを行う特定のフラグが付与された圧延素材Ｓに対しては、幅出し圧延のみを行って厚板圧延を完了する。幅出し圧延のみを行う場合には、例えば図５ａに示すように、始めに転回テーブル４によって圧延素材Ｓを９０°水平方向に転回し、次いで図５ｂに示すように、圧延素材Ｓの長手方向を通板方向と交差する方向に向けて圧延機１で幅出し圧延を行う。幅出し圧延が完了したら、転回テーブル４によって再び圧延素材Ｓを９０°水平方向に転回し、圧延素材Ｓの長さ方向を通板方向に一致させて、そのまま次工程に払い出す。幅出し圧延では、圧延素材Ｓは長さ方向に殆ど延びないので、圧延素材Ｓの長さが圧延製品の製品長さに余裕長さを加えた値と同等以上であれば、圧延完了後の厚板長さを満足する。この場合の余裕長さは、例えば圧延工程における製品長さのバラツキに相当する長さと材料試験を行うための試験片の長さを加えた値を示す。また、この幅出し圧延では圧延素材Ｓが長さ方向に延びないことから、同様にして、圧延素材の素材厚さと素材幅との積値を要求される厚板製品の製品厚さで除した値が製品幅に余裕幅を加えた値と同等以上であれば、幅出し圧延のみを行うことにより、製品幅と製品厚さを同時に満足することができる。なお、この場合の余裕幅は、例えば圧延工程における製品幅のバラツキに相当する値を示す。
【００１７】
また、前記演算処理では、圧延完了後の圧延素材Ｓの対角長さを算出し、その対角長さが転回テーブル４におけるガイド７の最大開度より小さいか否かを判定し、圧延素材Ｓの対角長さがガイド７の最大開度より小さい場合に、その圧延素材Ｓに対し、幅出し圧延のみを行う特定のフラグを付与する。これは、設備上の制約として、転回テーブル４上で転回されている圧延素材Ｓがガイド７に干渉しないかどうかを判定しており、圧延素材Ｓの対角長さがガイド７の最大開度より小さければ、転回中の圧延素材Ｓはガイド７に干渉しないから幅出し圧延のみによって厚板圧延を完了することが可能となる。
【００１８】
このように幅出し圧延のみによって厚板圧延を完了する本実施形態の厚板圧延方法では、少なくとも幅出し圧延と厚み出し圧延を行う従来の厚板圧延方法に比べて、圧延素材Ｓに要求する厚さが小さくてよい。即ち、少なくとも幅出し圧延と厚み出し圧延を行う従来の厚板圧延方法で必要とされた造塊鋳造法による圧延素材Ｓを、それより厚さの小さい連続鋳造法による圧延素材Ｓに置換することが可能となる。周知のように造塊鋳造法で製造される圧延素材Ｓは歩留がよくなく、コストも高い。これを歩留に優れ、コストも低廉な連続鋳造法による圧延素材Ｓに置換することができれば、その分だけ、生産性が向上する。本実施形態の厚板圧延方法によるコストメリットの一例として、幅出し圧延のみによる厚板圧延で１００ｔｏｎ／月の厚板製品を製造し、その結果、１０ｔｏｎ／月の造塊鋳造法による圧延素材Ｓを連続鋳造法による圧延素材Ｓに置換できたとする。造塊鋳造法による圧延素材Ｓと連続鋳造法による圧延素材Ｓのコスト差が３４千円／ｔｏｎである場合、年間のコストメリットは、１０ｔｏｎ／月×３４千円／ｔｏｎ×１２ヶ月／年＝４．１百万円／年となる。
【００１９】
このように本実施形態の厚板圧延方法では、圧延素材Ｓに対して幅出し圧延のみを行って厚板製品を取得するために演算機能を有するプロセスコンピュータ８によって実行する。この厚板圧延方法では、圧延素材Ｓの素材長さが要求される厚板製品の製品長さに余裕長さを加えた値と同等以上で且つ圧延素材Ｓの素材厚さと素材幅との積値を要求される厚板製品の製品厚さで除した値が製品幅に余裕幅を加えた値と同等以上である場合に、その圧延素材Ｓに対して幅出し圧延のみを行って厚板製品を取得可能と検出する。そして、検出した圧延素材Ｓに対しては幅出し圧延のみを圧延工程として行う。そのため、幅出し圧延のみを行う厚板素材Ｓは、幅出し圧延の圧延厚さのみを見込んだ板厚の厚板素材Ｓでよく、造塊鋳造法による厚板素材Ｓを減らし、連続鋳造法による厚板素材Ｓを増やすことができるから、その分だけ、歩留が向上し、コストも低廉化することから、生産性が向上する。
【００２０】
また、圧延完了後の圧延素材Ｓの対角長さが転回テーブル４におけるガイド７の最大開度より小さい場合に、その圧延素材Ｓに対して幅出し圧延のみを行って圧延製品を取得可能と検出する。そのため、転回テーブル４で転回される圧延素材Ｓがガイド７に干渉することがなく、検出された圧延素材Ｓに対して幅出し圧延のみを圧延工程として行うことにより、確実に圧延製品を取得することができる。
【符号の説明】
【００２１】
１  圧延機
２  圧延ロール
３  加熱炉
４  転回テーブル
５  ホットレベラー
６  ローラ
７  ガイド
８  プロセスコンピュータ（計算機）
Ｓ  圧延素材
【図１】
2015093280.tif 000003
【図２】
2015093280.tif 000004
【図３】
2015093280.tif 000005
【図４】
2015093280.tif 000006
【図５】
2015093280.tif 000007
【図６】
2015093280.tif 000008